СПОСОБ УМЕНЬШЕНИЯ ВЫДЕЛЕНИЯ ФОРМАЛЬДЕГИДА ИЗ МИНЕРАЛЬНО-ВОЛОКНИСТОГО ИЗДЕЛИЯ И МИНЕРАЛЬНО-ВОЛОКНИСТОЕ ИЗДЕЛИЕ С УМЕНЬШЕННЫМ ВЫДЕЛЕНИЕМ ФОРМАЛЬДЕГИДА

1. Способ уменьшения выделения формальдегида из минерально-волокнистого изделия, соединенного связующим материалом типа модифицированной мочевиной фенолформальдегидной резольной смолы, причем указанный способ включает стадию введения декстрозы в связующую композицию во время и/или после изготовления связующей композиции, но перед отверждением связующей композиции, нанесенной на минеральные волокна.
2. Способ по п. 1, в котором декстрозу используют в форме чистой декстрозы или в форме препарата декстрозы, у которого декстрозный эквивалент (DE) составляет приблизительно от 70 до 100, предпочтительно приблизительно от 90 до 100.
3. Способ по п. 1 или 2, в котором фенол реагирует с молярным избытком формальдегида в водном растворе при молярном соотношении от 1:2,5 до 1:6; предпочтительно от 1:3 до 1:5, в присутствии основного катализатора.
4. Способ по п. 1 или 2, в котором мочевину используют в количестве от 20 до 60 мас.%, предпочтительно от 30 до 50 мас.% по отношению к суммарной массе сухих твердых веществ фенолформальдегидной резольной смолы и мочевины.
5. Способ по п. 1 или 2, в котором декстрозу используют в количестве от 15 до 70 мас.%, предпочтительно от 20 до 50 мас.% по отношению к суммарной массе сухих твердых веществ модифицированной мочевиной фенолформальдегидной резольной смолы и декстрозы.
6. Минерально-волокнистое изделие, имеющее уменьшенное выделение формальдегида и соединенное отвержденной связующей композицией типа модифицированной мочевиной фенолформальдегидной резольной смолы, причем неотвержденная связующая композиция включает декстрозу в количестве 15 мас.% или более и вплоть до 70 мас.% по отношению к суммарной массе сухих твердых веществ фенолформальдегидной резольной смолы и декстрозы.
7. Минерально-волокнистое изделие по п. 6, в котором неотвержденная связующая композиция включает 20 мас.% или более, в том числе 30 мас.% или более, 40 мас.% или более, или 50 мас.% или более, и вплоть до 70 мас.% декстрозы.
8. Минерально-волокнистое изделие по п. 6, которое удовлетворяет ограничениям выделения формальдегида финского стандарта RTS-M1.
9. Минерально-волокнистое изделие по п. 6, которое удовлетворяет ограничениям выделения формальдегида стандарта США CDHS.
10. Минерально-волокнистое изделие по п. 6, которое удовлетворяет ограничениям выделения формальдегида японского стандарта JIS А 19012003 (E).
3
11. Минерально-волокнистое изделие по любому из пп. 6-10, которое представляет собой потолочную плитку, имеющую плотность от 50 до 220 кг/м и изготовленную с использованием неотвержденной связующей композиции, включающей декстрозу в количестве от 20 до 70 мас.%, предпочтительно от 40 до 70 мас.% по отношению к суммарной массе сухих твердых веществ фенолформальдегидной резольной смолы и декстрозы.
3
12. Минерально-волокнистое изделие по любому из пп. 6-10, которое представляет собой кровельную панель, имеющую плотность от 100 до 250 кг/м и изготовленную с использованием неотвержденной связующей композиции, включающей декстрозу в количестве от 20 до 50 мас.%, предпочтительно от 20 до 40 мас.% по отношению к суммарной массе сухих твердых веществ фенолформальдегидной резольной смолы и декстрозы.
3
13. Минерально-волокнистое изделие по любому из пп. 6-10, которое представляет собой строительное изолирующее плиточное или рулонное изделие, имеющее плотность от 5 до 70 кг/м и изготовленное с использованием неотвержденной связующей композиции, включающей декстрозу в количестве от 10 до 50 мас.%, предпочтительно от 20 до 40 мас.% по отношению к суммарной массе сухих твердых веществ фенолформальдегидной резольной смолы и декстрозы.
14. Применение декстрозы в качестве поглотителя формальдегида в связующей композиции типа модифицированной мочевиной фенолформальдегидной резольной смолы для минерально-волокнистых изделий.
15. Применение по п. 14, в котором минерально-волокнистое изделие выбрано из следующих:
3
- кровельная панель, имеющая плотность от 100 до 250 кг/м и изготовленная с использованием неотвержденной связующей композиции и декстрозы в количестве от 20 до 50 мас.%, предпочтительно от 20 до 40 мас.%;
3
- потолочная плитка, имеющая плотность от 50 до 220 кг/м и изготовленная с использованием неотвержденной связующей композиции и декстрозы в количестве от 20 до 70 мас.%,
предпочтительно от 40 до 70 мас.%;
3
- строительное изолирующее плиточное изделие, имеющее плотность от 5 до 70 кг/м и изготовленное с использованием неотвержденной связующей композиции и декстрозы в количестве от 10 до 50 мас.%, предпочтительно от 20 до 40 мас.%,
где массовые процентные доли приведены по отношению к суммарной массе сухих твердых веществ фенолформальдегидной резольной смолы и декстрозы.
16. Устройство для изготовления минерально-волокнистого изделия, имеющего уменьшенное выделение формальдегида и соединенного отвержденной связующей композицией типа модифицированной мочевиной фенолформальдегидной резольной смолы с декстрозой, введенной в связующую композицию, включающее:
- приспособление для изготовления минеральных волокон из минерального расплава,
- раздельные резервуары для связующей композиции и декстрозы;
- приспособление для смешивания связующей композиции и декстрозы,
- приспособление для нанесения смеси связующей композиции и декстрозы на минеральные волокна,
- сборную камеру для минеральных волокон с нанесенной смесью связующей композиции и декстрозы,
- отверждающую печь для отверждения смеси связующей композиции и декстрозы, нанесенной на минеральные волокна, для изготовления отвержденного полотна, и
- приспособление для изготовления минерально-волокнистого изделия из отвержденного полотна.